Source: https://patents.google.com/patent/JPH0669754B2/en
Timestamp: 2018-12-16 15:48:37
Document Index: 144021304

Matched Legal Cases: ['arts 1', 'arts 10', 'arts 0', 'arts 10', 'arts 10', 'arts 2', 'arts 70']

JPH0669754B2 - Inkjet translucent recording material - Google Patents
Inkjet translucent recording material
JPH0669754B2
JPH0669754B2 JP4130385A JP4130385A JPH0669754B2 JP H0669754 B2 JPH0669754 B2 JP H0669754B2 JP 4130385 A JP4130385 A JP 4130385A JP 4130385 A JP4130385 A JP 4130385A JP H0669754 B2 JPH0669754 B2 JP H0669754B2
JP4130385A
JPS61199980A (en )
竜一 新井
【発明の詳細な説明】 （産業上の利用分野） 本発明は、インクジェット記録方法に好適に用いられる被記録材に関し、特にインク受容性、記録画像の鮮明性および耐水性に優れた透光性被記録材に関する。 BACKGROUND OF THE INVENTION (FIELD OF THE INVENTION) The present invention relates to a recording material suitably used in an ink jet recording method, particularly the ink receptivity, good translucency to sharpness and water resistance of the recorded image on the recording material.
（従来の技術） インクジェット記録方法は、種々のインク（記録液）吐出方式、例えば、静電吸引方式、圧電素子を用いてインクに機械的振動または変位を与える方式、インクを加熱して発泡させその圧力を利用する方式等により、インクの小滴を発生、飛翔させ、それらの一部若しくは全部を紙などの被記録材に付着させて記録を行うものであるが、騒音の発生が少なく、高速印字、多色印字の行なえる記録方法として注目されている。 (Prior art) ink jet recording method, various ink (recording liquid) ejection system, for example, an electrostatic attraction method, a method applying mechanical vibration or displacement to ink by using a piezoelectric element, and foamed by heating ink the method or the like to utilize the pressure, generating ink droplets are ejected, although some of them or all performs recording by attaching onto a recording material such as paper, occurrence of noise is small, high-speed printing, has been attracting attention as perform recording method of the multi-color printing.
インクジェット記録用のインクとしては、安全性、記録特性の面から主に水を主成分とするものが使用され、ノズルの目詰り防止および吐出安定性の向上のために多価アルコール等が添加されている場合が多い。 The ink for ink jet recording, safety, is used for mainly containing water as a main component from the viewpoint of recording characteristics, the polyhydric alcohol or the like is added to the eye of a nozzle clogging prevention and ejection stability improvement of If and are in many cases.
このインクジェット記録方法に使用される被記録材としては、従来、通常の紙やインクジェット記録用紙と称される基材上に多孔質のインク受容層を設けてなる被記録材が使用されてきた。 As the recording medium used in the ink jet recording method, conventionally, a normal paper or an ink jet recording sheet called base on formed by providing an ink receiving layer having a porous recording material has been used.
しかし、記録の高速化あるいは多色化等インクジェット記録装置の性能の向上と普及に伴い、被記録材に対してもより高度で広範な特性が要求されつつある。 However, with the improvement and dissemination of the performance of high-speed or multi-color such as an ink jet recording apparatus of the recording, it is being required more sophisticated and extensive properties even for the recording material.
すなわち、高解像度、高品質の記録画像を得るためのインクジェット記録用の被記録材としては、 （１） インクの被記録材への受容が可及的速かであること、 （２） インクドットが重複した場合でも、後で付着したインクが前に付着したドット中に流れ出さないこと、 （３） インク液滴が被記録材上で拡散し、インクドットの径が必要以上に大きくならないこと、 （４） インクドットの形状が真円に近く、またその円周が滑めらかであること、 （５） インクドットのOD（光学濃度）が高く、ドット周辺がぼけないこと、 等の基本的諸要求を満足させる必要がある。 That is, the high resolution, the recording medium for ink jet recording for obtaining high-quality recorded image, (1) the receptor to a recording material of the ink is or as soon as possible, (2) ink dots even if There duplicate, it does not flow into the dot ink attached later is attached to the front, (3) the ink droplets spread on the recording medium, the diameter of ink dots is not increased more than necessary , (4) close to the true circle shape of the ink dots, also that the circumference is either smooth Mera, (5) high ink dot OD (optical density), not blurred peripheral dots, etc. it is necessary to satisfy the basic various request.
更に、多色インクジェット記録方法によりカラー写真に匹敵する程度の高解像度の記録画質を得るには、上記要求性能に加え、 （６） インクの着色成分の発色性に優れたものであること、 （７） インクの色の数と同数の液滴が同一箇所に重ねて付着することがあるので、インク定着性が特に優れていること、 （８） 表面に光沢があること、 （９） 白色度の高いこと、 等の性能が加重して要求される。 Furthermore, it to obtain a high-resolution recording image quality of a degree comparable to a color photograph by multicolor ink jet recording method, in addition to the above required performance, it is excellent in color development of the coloring components (6) Ink, ( 7) since the same number of drops and number of colors of ink may be deposited to overlap the same position, the ink fixing property is particularly excellent, the shiny (8) surface, (9) whiteness high that, performance etc. is requested by weight of.
また、インクジェット記録方法による記録画像は、従来は専ら表面画像観察用に使用されてきたが、インクジェット記録装置の性能の向上や普及に伴い、表面画像観察用以外の用途に適した被記録材が要求されつつある。 The recording image by the ink jet recording method, conventionally have been used exclusively for the surface image observation, along with improved performance and popularization of the ink jet recording apparatus, a recording material suitable for uses other than for surface image observation It requested a while.
表面画像観察用以外の被記録材の用途としては、スライドやOHP（オーバーヘッドプロジェクター）等の光学機器により、記録画像をスクリーン等へ投影してそれらの画像を観察するのに用いるもの、カラー印刷のポジ版を作成する際の色分解版、液晶等のカラーディスプレイに用いるCMF（カラーモザイクフィルター）等が挙げられる。 Applications of the recording material other than for surface image observation, the optical instrument such as a slide or OHP (overhead projector), which is used to observe the images by projecting the recorded images to a screen or the like, color printing color separations for creating positive plates, CMF used in color displays such as liquid crystal (color mosaic filter), and the like.
被記録材が表面画像観察用に使用される場合には、主に記録画像の拡散光が観察されるのに対し、これらの用途における被記録材においては主に記録画像の透過光が問題となる。 If the recording material is used for surface image observation, while diffused light mainly recorded image is observed, and the transmitted light mainly recorded image in the recording material in these applications is a problem Become. 従って、透光性、特に直線透光率に優れたものであることが前述の一般的なインクジェット記録用の被記録材の要求性能に加重されて要求される。 Thus, translucent, is particularly required to be excellent in straight light transmittance is weighted performance requirements of the recording material for general ink jet recording described above.
（発明が解決しようとしている問題点） しかしながら、これら要求性能を全て満たした被記録材、特に透光性被記録材は未だ知られていないのが実状である。 (Invention is intended to solve problems) However, a recording material that satisfies all of these performance requirements, in particular the translucent recording material is actual situation is not yet known.
また、従来の被記録材の多くは、表面に多孔性のインク受容層を設け、その多孔性空隙中にインクを受容させ記録剤を定着させる方式を用いていたので、多孔性であることに基づき被記録材の表面に光沢がなかった。 Further, in many conventional recording medium, the porous ink-receiving layer provided on the surface, the ink has been used a method in which to receive fixing the recording agent in the porous voids, a porous It had no gloss on the surface of the recording material based.
一方、インク受容層の表面が非多孔性の場合には記録実施後インク中の多価アルコール等の不揮発性成分が被記録材表面に長時間残存し、インクの乾燥定着時間が長いために、記録画像に接触すると衣服が汚れたり、記録画像が損なわれたりするという欠点があった。 On the other hand, non-volatile components such as polyhydric alcohols of the recording performed after the ink is left long time the recording material surface when the surface of the ink receiving layer of non-porous, since long drying and fixing time of the ink, or dirty clothes in contact with the recording image, recorded image has a drawback that or impaired.
また、インクとの親和性およびインク受容性を高めるために、インク受容層の形成に水溶性ポリマーを用いた被記録材の場合には、このインク受容層の表面が高湿度条件下で粘着性を帯び、そのためプリンターに装着した際にプリンターの送りローラー等に付着し、被記録材を搬送できない、また重ねた場合に被記録材がブロッキングしたりするという問題がある。 In order to enhance the affinity and ink receptivity of the ink, in the case of the recording material using a water-soluble polymer in the formation of the ink receiving layer is tacky at the surface under high humidity conditions of the ink-receiving layer the charged, therefore attached to the printer feed roller or the like when it is attached to the printer, there is a problem that the recording material or blocking when unable conveying the recording material, also overlaid.
従って、本発明の目的は、特にインク受容性、耐水性および記録画像の鮮明性に優れたインクジェット記録用の透光性被記録材を提供することにある。 Accordingly, an object of the present invention, particularly ink receptive is to provide a water resistant and translucent recording material for ink-jet recording excellent in vividness of the recorded image.
本発明の他の目的は、インク受容性、記録画像の鮮明性、表面光沢に優れ、高湿度条件下でも、表面のベタツキ、ブロッキング等を生じないフルカラーインクジェット記録用の透光性被記録材を提供することにある。 Another object of the present invention, ink receptivity, sharpness of recorded images, excellent in surface gloss, even under high-humidity conditions, the surface of the sticky, translucent recording material for full-color ink-jet recording which does not cause blocking, etc. It is to provide.
本発明のもう一つの目的は、スライドやOHP等の光学機器により記録画像をスクリーン等への投影により観察に用いるもの、カラー印刷のポジ版を作成する際の色分解版、あるいは液晶等のカラーディスプレイに用いるCMF Another object of the present invention include those which use a recording image by an optical device such as a slide or OHP to observation by projection onto a screen or the like, color separations in creating a positive version of the color printing or color of the liquid crystal or the like CMF to be used for display
等の透過光観測用に用いることのできるインクジェット記録用の透光性被記録材を提供することにある。 And to provide a light-transmitting recording material for ink jet recording that can be used for the transmitted light observation and the like.
上記および他の本発明の目的は、以下の本発明によって達成される。 The above objects and other of the present invention are achieved by the following present invention.
（発明の開示） すなわち、本発明は、支持体としての透光性基材と、該基材上に設けられた透光性インク受容層を有する透光性被記録材において、該インク受容層が、架橋した水溶液ポリマーを主体として形成され、且つ上記インク受容層の単位面積あたりのインク受容容量が、0.2μ/cm 2以上であることを特徴とするインクジェット用透光性被記録材である。 DISCLOSURE OF THE INVENTION Namely, the present invention includes a translucent substrate as the support, the light-transmitting recording material having a light-ink-receiving layer provided on the substrate, the ink-receiving layer there is formed a crosslinked aqueous polymer mainly, and the ink receiving capacity per unit area of the ink-receiving layer is the ink jet translucent recording material, characterized in that at 0.2.mu. / cm 2 or more .
本発明を詳細に説明すると、本発明の被記録材は、そのインク受容層が架橋した水溶性ポリマーからなることを第１の特徴とし、且つこれらの架橋ポリマーからなるインク受容層のインク受容容量を0.2μ/cm 2以上に調整したことを第２の特徴としており、主としてそれにより本発明の目的が達成されるものである。 To explain the invention in detail, the recording material of the present invention, that the ink-receiving layer is composed of a crosslinked water-soluble polymer as a first feature, and the ink receiving capacity of the ink-receiving layer consisting of crosslinked polymers the 0.2.mu. / cm 2 that was adjusted to above has the second characteristic, in which the object of the present invention is achieved mainly thereby.
本発明の被記録材は、一般に支持体としての透光性基材とその表面に設けた透光性記録面、すなわち透光性インク受容層とからなり、全体として透光性であるものである。 The recording material of the present invention generally consists of the transparent base of the support and the light-transmitting recording surface provided on the surface, i.e. a translucent ink-receiving layer, those which are translucent as a whole is there.
また、別の態様においては、インク受容層が、支持体としての機能を同時に兼備したものであってもよい。 Further, in another aspect, an ink receiving layer, the function as a support or may be having both simultaneously.
本発明で使用し、本発明を主として特徴づける架橋した水溶性ポリマーとは、例えば、水酸基、カルボキシル基、スルホン酸基、アミノ基、ブロックイソシアネート基、酸無水物基、エポキシ基、ビニル基等の反応性基を有する水溶性ポリマーを、それらの反応性基と反応し得る官能基を２個以上有する架橋剤により架橋したポリマーを意味する。 Used in the present invention, the crosslinked water-soluble polymer characterizing primarily characterize the invention, for example, a hydroxyl group, a carboxyl group, a sulfonic acid group, amino group, blocked isocyanate group, acid anhydride group, an epoxy group, a vinyl group the water-soluble polymer having a reactive group, means a polymer crosslinked by a crosslinking agent having a functional group capable of reacting with their reactive groups two or more.
上記の水溶性ポリマーとしては、上記の如き反応性を有するものはいずれも本発明において使用できるが、例えば好ましいものとしては、アルブミン、ゼラチン、カゼイン、でんぷん、アラビゴム、アルギン酸ソーダ、ヒドロキシエチルセルロース、カルボキシルメチルセルロース等の天然ポリマーあるいはそれらの変性物、ポリビニルアルコール、酢酸ビニルと他の共重合体の完全または部分けん化物、（メタ）アクリル酸、マレイン酸、クロトン酸等の不飽和カルボン酸のホモポリマーまたは他のモノマーとの共重合体、ビニルスルホン酸、スルホン化スチレン等のスルホン化ビニルモノマーのホモポリマーまたは他のビニルモノマーとの共重合体、（メタ）アクリルアミドのホモポリマーまたは他のビニルモノマーとの共重合体、エチ Examples of the water-soluble polymer, any one having such reactivity of the can be used in the present invention, for example, preferred are albumin, gelatin, casein, starch, Arabigomu, sodium alginate, hydroxyethyl cellulose, carboxymethyl cellulose natural polymers or their modified products and the like, polyvinyl alcohol, completely or partially of vinyl acetate and other copolymers saponified, (meth) acrylic acid, maleic acid, homopolymers or other unsaturated carboxylic acids such as crotonic acid copolymers of monomers, vinyl sulfonic acid, a copolymer of a homopolymer or with other vinyl monomers of the sulfonated vinyl monomer sulfonated styrene, co and homopolymers or other vinyl monomers (meth) acrylamide polymer, ethylene ンオキサイドのホモポリマーまたは他のモノマーとの共重合体、ブロックイソシアネート基を有する末端イソシアネート基含有ポリウレタン、上記の如き反応性基を有するポリアミド、ポリエチレンイミン、ポリウレタン、ポリエステル等が挙げられる。 A copolymer of homopolymer or other monomer emissions oxide, terminal isocyanate group-containing polyurethane having a blocked isocyanate group, polyamide having such reactive group of the above, polyethylene imine, polyurethanes, polyesters, and the like. これらは混合物としても使用できる。 It can also be used as a mixture.
以上の如き反応性基を有する水溶性ポリマー自体はいずれも公知であり、いずれも市場から容易に入手することができる。 Above-described water-soluble polymer itself having reactive groups are well known both, can be easily obtained from any market.
本発明において、上記の如き水溶性ポリマーの架橋に使用する架橋剤とは、上記の水溶性ポリマーと反応して水溶性ポリマー間に橋わたし結合を形成し得る化合物である。 In the present invention, the crosslinking agent used for crosslinking the above such water-soluble polymers, a compound capable of forming a bridge I bond between a water-soluble polymer by reacting with the water-soluble polymer. なお、このような橋わたし結合は、共有結合であることが好ましく、前記の水溶性ポリマーを変性して、過度の親水性を抑えることが可能である。 Such a bridge I binding is preferably a covalent bond, by modifying the water-soluble polymer, it is possible to suppress excessive hydrophilic.
このような架橋剤は、選択する水溶性ポリマーに応じて適当なものを選択して使用することが好ましく、例えば水溶性ポリマーの反応性基が水酸基である場合には、ポリアルデヒド化合物、ポリエポキシ化合物、ポリイソシアネート化合物、ポリカルボン酸、酸無水物等が好適であり、また水溶性ポリマーの反応性基がカルボキシル基の場合には、ポリアミン化合物、ポリイソシアネート化合物、ポリエポキシ化合物、ポリオール化合物、多価金属イオン等が好適であり、その他の反応性基についても同様な考えで選択して使用する。 Such crosslinking agent is preferably selected and used as appropriate according to a water soluble polymer that is selected, for example, when the reactive group of the water-soluble polymer is a hydroxyl group, polyaldehyde compounds, polyepoxy compounds, polyisocyanate compounds, polycarboxylic acids, acid anhydrides are preferable, and when the reactive group of the water-soluble polymer is a carboxyl group, a polyamine compound, polyisocyanate compound, polyepoxy compound, polyol compounds, multi valence metal ions and the like are suitable, selected and used in the same idea applies to other reactive groups.
以上の如き各種の架橋剤それ自体は、塗料や接着剤分野等でいずれも周知であり、いずれも市場から容易に入手し得るものである。 Above-described various the crosslinking agent itself, both in paints and adhesives field and the like are well known, both those which are readily available from the market.
本発明の被記録材は、上記の如き水溶性ポリマーと架橋剤との架橋ポリマーによってインク受容層を形成することを第１の特徴としているが、これらの架橋ポリマーは、インク受容層を形成する前に調製してもよい。 The recording material of the present invention, to form an ink-receiving layer by the cross-linked polymers of the above-mentioned water-soluble polymer and a crosslinking agent are a first aspect, these crosslinked polymers, to form an ink-receiving layer it may be prepared before. この場合には、得られる架橋ポリマーが過度に架橋構造にならないように注意すべきである。 In this case, the resulting crosslinked polymer is to be careful not to overly crosslinked structure. 過度に架橋すると、親水性を失うとともに溶剤に対する溶解性を失い、インク受容層の形成が困難となるとともに、形成されるインク受容層のインク受容容量が不十分になる恐れがある。 Excessive crosslinking, lose solubility in solvents with loss of hydrophilicity, with the formation of the ink receiving layer becomes difficult, the ink receiving capacity of the ink receiving layer formed may be insufficient.
また、上記の架橋ポリマーは、後述する如き被記録材の基材上でその場で形成してもよい。 Further, the crosslinkable polymer may be formed in situ on a substrate such as described later recording material. この場合には、ポリマー溶液または架橋剤溶液のいずれか一方を基材に塗布し、次いで他の溶液を塗布するか、または同時に混合物として塗布し、基材上で架橋ポリマーを形成すると同時にインク受容層とすることができる。 In this case, either the polymer solution or crosslinking agent solution was applied to a substrate and then either coating the other solution, or applied as a simultaneous mixture, at the same time the ink receiving to form a crosslinked polymer on the substrate it can be a layer.
また、以上の如く架橋ポリマーを形成するための水溶性ポリマーは、なるべく強い被膜を形成するように、500 The water-soluble polymer for forming the above as crosslinked polymers, so as to form a possible strong coating 500
以上、好ましくは1,000以上の分子量を有するものを使用するのが好ましい。 Or more, preferably it is preferable to use those having 1,000 or more molecular weight.
また、これらの水溶性ポリマーと架橋剤との反応は、いずれも非常に容易であるが、必要に応じて従来公知の触媒、例えば水酸化カリウム、水酸化ナトリウム、各種第３級アミン、第４級アンモニウム塩、アルコール、塩化スズ、ホウフッ化塩等の触媒を用いて反応を促進させてもよい。 These reactions with water-soluble polymer and a crosslinking agent is both very easy, conventionally known catalyst if necessary, such as potassium hydroxide, sodium hydroxide, various tertiary amines, fourth grade ammonium salts, alcohols, tin chloride, may be reacted to promote using a catalyst such as fluoroborate salts.
本発明の被記録材のインク受容層は、以上の如き架橋ポリマーを用いて形成されるが、本発明においては、本発明の目的を妨げない限り、上記の如き架橋ポリマー以外にも、例えば、前記の如き各種の非架橋の水溶性または親水性ポリマーを前記の架橋ポリマーと併用して使用してもよい。 The ink-receiving layer of the recording material of the present invention is formed using the above-mentioned crosslinked polymer, in the present invention so long as it does not disturb the object of the present invention, in addition to such crosslinked polymers described above, for example, may be used the various non-crosslinked water-soluble or hydrophilic polymer in such a combination with the crosslinked polymer.
更に、インク受容層の強度補強又はインク受容層と基材との密着性或いは両者を改善するために、必要に応じて、本発明の目的を妨げない範囲において、SBRラテックス、NBRラテックス、ポリビニルホルマール、ポリメチルメタクリレート、ポリビニルブチラール、ポリアクリロニトリル、ポリ塩化ビニル、ポリ酢酸ビニル、フェノール樹脂、アルキド樹脂等の疎水性樹脂を併用してもよい。 Furthermore, in order to improve the adhesion or both of the reinforcement or the ink-receiving layer and the substrate of the ink-receiving layer, if necessary, within a range which does not hinder the object of the present invention, SBR latex, NBR latex, polyvinyl formal , polymethyl methacrylate, polyvinyl butyral, polyacrylonitrile, polyvinyl chloride, polyvinyl acetate, phenol resin, may be used in combination hydrophobic resin such as alkyd resin.
また、インク受容層のインク吸収性を高めるために、インク受容層中に各種の充填剤、例えばシリカ、クレー、 In order to enhance the ink absorption of the ink receiving layer, the ink receiving layer various fillers in, for example, silica, clay,
タルク、ケイソウ土、炭酸カルシウム、硫酸カルシウム、硫酸バリウム、ケイ酸アルミニウム、合成ゼオライト、アルミナ、酸化亜鉛、リトポン、サチンホワイト等の充填剤をインク受容層が必要な透光性を失わない程度にインク受容層中に分散させることもできる。 Talc, diatomaceous earth, calcium carbonate, calcium sulfate, barium sulfate, aluminum silicate, synthetic zeolite, alumina, zinc oxide, lithopone, ink fillers such as satin white so as not to lose the required light-transmissive ink receiving layer It may be dispersed in the receptor layer.
本発明の第２の特徴は、上記の如き架橋ポリマーにより、インク受容層を形成するにあたり、それらのインク受容層のインク受容容量を、0.2μ/cm 2以上、好ましくは0.2μ/cm 2 〜2,000μ/cm 2に調整した点である。 A second aspect of the present invention, by such crosslinked polymers described above, when forming an ink-receiving layer, the ink receiving capacity of their ink-receiving layer, 0.2.mu. / cm 2 or more, preferably 0.2.mu. / cm 2 ~ in that the adjustment is to 2,000μ / cm 2.
このようなインク受容容量の調整は、水溶性ポリマーおよび架橋剤の種類および使用量の選択、水溶性ポリマーの架橋密度の調整、併用してもよい他の未架橋の水溶性ポリマーの量の調整等によって実現できる。 Such adjustment of the ink receiving capacity, selection of the type and amount of the water-soluble polymer and the crosslinking agent, adjustment of the crosslink density of the water-soluble polymer, adjusting the amount of water-soluble polymers in combination with good other uncrosslinked be It can be achieved by, for example.
このようなインク受容容量の調整は、使用する水溶性ポリマーの種類によって一概には規定されないが、例えば、水溶性が比較的高い水溶性ポリマーの場合には水溶性ポリマー100重量部あたり約0.1〜100重量部の架橋剤を使用し、好ましくは１個の架橋点あたりの分子量を約 Such adjustment of the ink receiving capacity is not defined in the flatly on the type of water-soluble polymer to be used, for example, from about 0.1 per 100 parts by weight of a water-soluble polymer in the case of a water-soluble relatively high water-soluble polymer using 100 parts by weight of a crosslinking agent, preferably from about a molecular weight per one crosslinking point
40〜20万とし、また、比較的水溶性の低い水溶性ポリマーの場合には、水溶性ポリマー100重量部あたり約0.01 And 40-200000, In the case of relatively poorly soluble water-soluble polymer is from about per 100 parts by weight of a water-soluble polymer 0.01
〜50重量部の架橋剤を使用し、好ましくは１個の架橋点あたりの分子量を約100〜50万とすることが好適である。 Using 50 parts by weight of a crosslinking agent, preferably preferred to the molecular weight per one crosslinking point of about 100 to 500,000.
なお、本発明で言う「単位面積あたりのインク受容容量」とは、インク受容層の一定表面積（1cm 2 ）に、20℃ Note that the "ink receiving capacity per unit area" in the present invention, certain surface area of the ink receiving layer (1cm 2), 20 ℃
65％RHの雰囲気下で、連続的に増加する容量のインクを付着させ、一定時間経過後、インクを付着させた表面に別の紙を押しあて、押しあてた紙にインクが転写されない最大量のインクの容量を意味する。 In an atmosphere of RH 65%, by adhering ink capacity increasing continuously, after a certain period of time, addressed entering another paper surface adhered with ink, maximum ink paper pressed is not transferred amount It refers to the capacity of the ink.
具体的には、インク受容層にインクジェット記録方法により、インクを直径85μｍの小滴として、例えば1cm 2あたり数百〜数千個付着させ、20分経過後に別紙に押しあて、押しあてた紙にインクが付着するか否かをみることによって、上記のインク受容容量を求めることができる。 Specifically, the ink jet recording method in the ink-receiving layer, as ink droplets to a diameter 85 .mu.m, for example 1 cm 2 was per hundreds to a few thousand attachment, addressed push Attachment after lapse of 20 minutes, the paper pressed by looking at whether ink adheres, it can be obtained an ink-receiving capacity of the.
本発明はインク受容層の支持体として用いる基材としては、透光性の従来公知の基材はいずれも使用でき、好適な例としては、例えばポリエステル系樹脂、ジアセテート系樹脂、トリアセテート系樹脂、アクリル系樹脂、ポリカーボネート系樹脂、ポリ塩化ビニル系樹脂、ポリイミド系樹脂、セロハン、セルロイド等のフイルムもしくは板およびガラス板等があげられる。 The base material used as a support of the present invention is the ink-receiving layer, and any known substrate of the light-transmitting can be used, suitable examples include, for example polyester resins, diacetate resins, triacetate resins , acrylic resin, polycarbonate resin, polyvinyl chloride resin, polyimide resin, cellophane, films or plates and a glass plate such as celluloid and the like.
本発明の透光性被記録材は、前記のごとき透光性基材上に前記のごとき架橋ポリマー単独あるいは他の透光性ポリマーとの混合物から、透光性のインク受容層を形成することにより調製することができる。 Translucent recording material of the present invention, the mixture of the such crosslinked polymer alone or further translucent polymer on the such translucent substrate, forming a transparent ink-receiving layer it can be prepared by.
このようなインク受容層を形成する方法としては、上記の架橋ポリマー単独あるいは他の適当なポリマーとの混合物を適当な溶剤に溶解または分散させて塗工液を調製し、該塗工液を、例えばロールコーティング法、ロッドバーコーティング法、スプレーコーティング法、エアナイフコーティング法等の公知の方法により透光性基材上に塗工し、その後速やかに乾燥させる方法、あるいは水溶性ポリマーまたは架橋剤の溶液のいずれか一方を塗布し、次いで他の溶液を塗布するか、または両者の混合液を塗布して、基材上で架橋ポリマーを形成させる方法が好ましく、また、上記の架橋ポリマー単独あるいは他のポリマーとの混合物をホットメルトコーティングする方法あるいは上記の如き材料から一旦単独のインク受容層用フイルムを形成 As a method for forming such an ink-receiving layer, a coating solution was prepared by dissolving or dispersing the mixture an appropriate solvent between the crosslinked polymer alone or other suitable polymers, the coating liquid, for example roll coating, rod bar coating, spray coating, and coated on a transparent base material by a known method such as air knife coating method, a solution of subsequent method is dried quickly or a water-soluble polymer or crosslinking agent, the one is applied, then either coating the other solution, or by coating a mixture of both, is preferably a method of forming a cross-linked polymer on the substrate, also, the crosslinkable polymer alone or other once formed a single ink-receiving layer film from the mixture method to hot melt coating or above a material such as a polymer ておき、該フイルムを上記基材にラミネートする如き他の方法でもよい。 Advance, the film may be in other ways such as laminated to the substrate.
以上の如き本発明においては、基材上に形成するインク受容層の厚さは、通常、１〜200μｍ程度、好ましくは３〜100μｍ程度、より好ましくは５〜30μｍ程度である。 In the above-described present invention, the thickness of the ink-receiving layer formed on the substrate, usually about 1 to 200 [mu] m, preferably about 3 to 100 m, more preferably about 5 to 30 [mu] m.
更に、本発明においては、以上の如き透光性被記録材において、その記録面に、有機または無機の微細な粉体を、被記録材の透光性を妨げない量、例えば、約0.01〜 Moreover, the amount in the present invention, in the above-described light-transmitting recording material, on its recording surface, the organic or inorganic fine powder, which does not interfere with the light-transmitting recording material, for example, about 0.01
約1.0g/m 2の割合で付与することによって、得られる被記録材のプリンター内における搬送性や積重ね時の耐ブロッキング性、耐指紋性等を更に向上させることができる。 By applying a rate of about 1.0 g / m 2, blocking resistance during transportation property and stacking in the recording material obtained printer, it is possible to further improve the fingerprint resistance and the like.
以上のごとき材料と方法を用いて本発明の透光性被記録材が形成されるが、この被記録材は、基材およびインク受容層の双方とも透光性であり、被記録材全体として透光性である。 Although translucent recording material of the present invention is formed by using the above such materials and methods, the recording material is both light-transmissive substrate and the ink receiving layer, as a whole recording material it is a light-transmitting property.
本発明で言う充分な透光性とは、被記録材の直線透過率が、少なくとも２％以上呈することを言い、直線透過率が２％以上であれば、例えばOHPにより記録画像をスクリーンへ投影して観察することが可能であり、更に記録画像の細部が鮮明に観察されるためには、直線透過率が The sufficient translucency in the present invention, the linear transmittance of the recording material refers to exhibit at least 2% or more, the projected long linear transmittance of 2% or more, for example, a recorded image by OHP to screen it is possible to to observe, to further details of the recorded image is clearly observed, linear transmittance
10％以上であることが望ましい。 It is preferable that 10% or more.
ここで言う直線透過率Ｔ（％）とは、サンプルに垂直に入射し、サンプルを透過し、サンブルから少なくとも8c Here, the linear transmittance T (%) say, perpendicularly incident on the sample, through the sample, at least 8c from Samburu
m以上はなれた入射光路の延長線上にある受光側スリットを通過し、検出器に受光される直線光の分光透過率を、例えば323型日立自記分光光度計（日立製作所製） M or more passes through the light-receiving side slits in an extension of the incident light path familiar, the spectral transmittance of the linear light received by the light detector, for example, 323 type Hitachi recording spectrophotometer (manufactured by Hitachi, Ltd.)
等を使用して測定し、更に測定された分光透過率より、 Etc. measured using, even more measured spectral transmittance,
色の三刺激値のＹ値を求め、次式より求められる値である。 It obtains the Y value of tristimulus values ​​of the color, is a value determined from the following equation.
Ｔ＝Y/Y ｏ ×100 （１） T;直線透過率 Y;サンプルのＹ値 Ｙ ｏ ；ブランクのＹ値 従って、本発明で言う直線透過率は、直線光に対するものであり、拡散透過率（サンプルの後方に積分球を設けて拡散光をも含めて透過率を求める。）や、不透明度（サンプルの裏に、白および黒の裏当てを当ててそれらの比から求める。）等の拡散光により透光性を評価する方法とは異なる。 T = Y / Y o × 100 (1) T; sample Y values Y o;; linear transmittance Y Y value of the blank thus, linear transmittance in the present invention is for linear light, diffuse transmittance (Request transmittance including backward by providing an integrating sphere scattered light of the sample.) and, (on the back of the sample, by applying a white and black backing determined from their ratio.) opacity of such the diffused light is different from the method for evaluating the transparency.
光学技術を利用した機器などで問題となるのは直線光の挙動であるから、それらの機器で使用しようとする被記録材の透光性を評価する上で、被記録材の直線透過率を求めることは、特に重要である。 Since A problem such as in devices using optical technology is the behavior of the linear light, in order to evaluate the translucency of the recording material to be used in these devices, the linear transmittance of the recording material it is particularly important to seek.
例えば、記録画像をOHPで投影画像として観察する場合、記録部と非記録部とのコントラストが高く、鮮明で見やすい画像を得るためには、投影画像における非記録部が明るいこと、すなわち被記録材の直線透過率がある一定以上の水準にあることが要求される。 For example, when observing a projected image of the recorded image in OHP, high contrast between the recording portion and the non-recording portion, in order to obtain an easily viewable image sharp, it non-recording portion of the projected image is bright, that the recording material it is required that the level of certain level or more where there is a linear transmittance. OHPでのテストチャートによる試験では、上記目的に適した画像を得るためには、被記録材の直線透過率が２％以上、より鮮明な画像を得るためには、好ましくは、10％以上であることが必要とされる。 In the test by the test chart in OHP, in order to obtain an image suitable for the purpose are linear transmittance of 2% or more of the recording material, in order to obtain a clearer image, preferably, 10% or more it is necessary that there. したがって、この目的に適した被記録材は、その直線透過率が２％以上であることが必要である。 Accordingly, the recording material suitable for this purpose, it is necessary that the linear transmittance of 2% or more.
以上、本発明の透光性被記録材の代表的な態様を例示して本発明を説明したが、勿論本発明の透光性被記録材はこれらの態様に限定されるものではない。 While the representative embodiments of the light-transmitting recording material of the present invention has been described for illustrative to the invention and is not intended, of course translucent recording material of the present invention is not limited to these embodiments. すなわち、いずれの態様の場合においても、インク受容層には、インク受容容量が0.2μ/cm 2以上である限り、更に、分散剤、蛍光染料、pH調節剤、消泡剤、潤滑剤、防腐剤、界面活性剤等の公知の各種添加剤を包含させることができる。 That, in any aspect, in the ink-receiving layer as long as the ink receiving capacity is 0.2.mu. / cm 2 or more, further, dispersing agents, fluorescent dyes, pH regulators, antifoaming agents, lubricants, preservatives agent, it is possible to incorporate various known additives such as a surfactant.
また、本発明の被記録材は透光性である限り、必ずしも無色である必要はなく、着色された被記録材であってもよい。 Further, the recording material of the present invention as long as is translucent, not necessarily colorless, but may be a recording medium which is colored.
更に、本発明では、必要に応じて従来公知の表面処理を施すことにより、従来のインクジェット用被記録材では見られなかった表面光沢の優れた被記録材を提供することも可能である。 Further, in the present invention, by applying a conventionally known surface treatment if necessary, in the conventional ink jet recording material can be provided an excellent recording material of the surface gloss was not observed.
以上の如き本発明の透光性被記録材は、従来の水溶性ポリマーによりインク受容層を形成したものと同様に優れたインク受容性を示し、優れた鮮明性の記録画像を与え、しかも従来の被記録材とは異なり、高湿度条件下でも、その表面が粘着化したり、ベタツイたりすることがなく、また重ねてもブロッキングや色うつりが全く生じないものである。 Above-described light-transmitting recording material of the present invention show an ink receptive excellent similar to that forming the ink-receiving layer by the conventional water-soluble polymer, giving a recorded image of excellent vividness, yet conventional the recording material of different, even under high-humidity conditions, or the surface tackiness, without or sticky, also be stacked one in which blocking or color being viewed as does not occur at all.
従って、モノカラーは勿論、フルカラー画像の記録において、異色のインクが短時間内に同一箇所に重複して付着した場合にも、インクの流れ出しやしみ出し現象がなく、高解像度の鮮明な記録画像が、プリンター内外で特別のトラブルもなく容易に得られ、更に、本発明の被記録材は、十分な透光性を有しているので、スライドやOH Accordingly, monocolor, of course, in the recording of a full-color image, when the ink of different colors are deposited in duplicate on the same place in a short time even without flows and exudation phenomenon of the ink, high-resolution sharp recorded images but special problems in printer out also easily obtained without further because the recording material of the present invention has sufficient translucency, slides and OH
P等の光学機器により記録画像をスクリーン等へ投影して観察する用途や、カラー印刷のポジ版を作成する際の色分解版、あるいは液晶等のカラーディスプレイに用いるCMF等の用途に有用である。 A recorded image by an optical device such as P and applications for observation projected on a screen or the like, color separations in creating a positive version of the color printing, or are useful for applications CMF such as used in color displays such as a liquid crystal .
このような高湿度条件下での優れた作用効果は、インク受容層の形成に使用した架橋ポリマーが適度な網目構造のポリマーとなっており、その結果、高いインク受容性を保持したまま、高湿度条件下でも優れた耐水性を示すものと考えられる。 Excellent function and effect in such high humidity conditions, crosslinked polymer used in forming the ink-receiving layer has a polymer modest network structure, while a result, retained high ink receptivity, high it is believed that exhibits excellent water resistance even in humidity conditions.
以上の如き優れた効果が、水不溶性の架橋ポリマーにより達成されるのは、全く予想外であったが、これは、インクが水−多価アルコール混合系であるため、付与されたインクが被記録材のインク受容層を一時的に溶解または膨潤させてインクの受容を促進し、受容後は、水分の吸収および蒸発によってインク受容層が元の水不溶性の架橋ポリマーに戻る為であると考えられる。 Above-described excellent effects, that achieved by crosslinking a water-insoluble polymer is a was totally unexpected, this ink is water - for a polyhydric alcohol mixed system, granted ink to be the ink-receiving layer of the recording material temporarily dissolve or swell to promote acceptance of the ink, after receiving the considered ink-receiving layer by the absorption and evaporation of water is for returning to the crosslinked polymer of the original water-insoluble It is. 尚、このような理論は単なる想像であり、本発明を何ら限定するものではない。 Note that such theories are merely imaginary, not intended to limit the present invention.
以下、実施例に従って本発明を更に詳細に説明する。 Hereinafter, more detailed explanation of the present invention according to Example. なお、文中、部とあるのは重量基準である。 Incidentally, text, all parts are by weight.
実施例１ 透光性基材として厚さ100μｍのポリエチレンテレフタレートフイルム（東レ製）を使用し、このフイルム上に下記の組成の塗工液を、乾燥後の膜厚が８μｍとなるようにバーコーター法により塗工し、150℃で20分間の条件で乾燥し、本発明の透光性被記録材を得た。 Example 1 using a polyethylene terephthalate having a thickness of 100μm as the translucent substrate phthalate film (manufactured by Toray), a coating solution of the following composition on this film, a bar coater so that the film thickness after drying of 8μm It was coated by law, dried conditions at 0.99 ° C. 20 minutes to obtain a light-transmitting recording material of the present invention.
ポリビニルアルコール（PVA−405、クラレ製） ５部 イソブチレン／無水マレイン酸共重合体（イソバン10、 Polyvinyl alcohol (PVA-405, manufactured by Kuraray) 5 parts isobutylene / maleic anhydride copolymer (ISOBAM 10,
クラレイソプレンケミカル製） ５部 水酸化ナトリウム １部 水 89部 このようにして得られた本発明の被記録材は、無色透明なものであった。 Manufactured by Kuraray Co. Isoprene Chemical) 5 parts 1 part Water 89 parts of sodium hydroxide the recording material of the present invention obtained in this way were those colorless and transparent.
実施例２〜４および比較例１〜３ 下記の組成物により、実施例１と同様に塗工液を調製し、実施例１で用いたのと同じポリエチレンテレフタレートフィルム上に、実施例１と同様にインク受容層を設け、３種の本発明の透光性被記録材と３種の比較用の被記録材を得た。 The Examples 2-4 and Comparative Examples 1-3 The following compositions, as well as a coating solution was prepared as in Example 1, the same polyethylene terephthalate film as used in Example 1 Same as Example 1 an ink receiving layer provided to obtain three light-transmitting recording material and three of the recording material for comparison of the present invention to.
塗工液組成 実施例２ カチオン変性ポリビニルアルコール（PVA−Ｃ−318AA、 Coating Formulation Example 2 cation-modified polyvinyl alcohol (PVA-C-318AA,
クラレ製） 10部 フタルジアルデヒド １部 水 90部 （乾燥条件;80℃、15分間） 実施例３ ヒドロキシエチルセルロース（HECAL−15、フジケミカル製） ５部 グリオキザール 0.2部 水 95部 （乾燥条件;80℃、15分間） 実施例４ ポリビニルアルコール（PVA−405、クラレ製） 10部 ブロックイソシアネート（タケネートXB−8125C、日本ポリウレタン製） １部 水 90部 （乾燥条件;80℃、15分間） 比較例１ ポリビニルアルコール（PVA−217、クラレ製） 10部 水 90部 （乾燥条件;80℃、15分間） 比較例２ ポリビニルアルコール（PVA−217、クラレ製） 10部 グリオキザール 0.5部 水 90部 （乾燥条件;80℃、15分間） 比較例３ メチルセルロース（メトローズSM−100、信越化学製）1 Manufactured by Kuraray Co.) 1 part Water 90 parts 10 parts of phthalic dialdehyde (drying condition: 80 ° C., 15 min) Example 3 Hydroxyethylcellulose (HECAL-15, manufactured by Fuji Chemical) 5 parts glyoxal 95 parts 0.2 parts Water (drying conditions: 80 ° C., 15 min) example 4 polyvinyl alcohol (PVA-405, manufactured by Kuraray Co.) 10 parts blocked isocyanate (Takenate XB-8125C, manufactured by Nippon polyurethane Co., Ltd.) 1 part water 90 parts (dry conditions; 80 ° C., 15 min) Comparative example 1 polyvinyl alcohol (PVA-217, manufactured by Kuraray) 90 parts 10 parts water (drying condition: 80 ° C., 15 min) Comparative example 2 polyvinyl alcohol (PVA-217, manufactured by Kuraray) 90 parts 10 parts glyoxal 0.5 part water (drying conditions; 80 ° C., 15 min) Comparative example 3 methylcellulose (Metolose SM-100, manufactured by Shin-Etsu chemical) 1
0部 エピクロルヒドリン系樹脂（Kywene 234、ハーキュレス製） ２部 塩酸 0.05部 水 88部 （乾燥条件;130℃、30分間） 上記の実施例および比較例の被記録材に対し、下記の４ 0 parts epichlorohydrin resin (Kywene 234, manufactured by Hercules) 88 parts 2 parts of hydrochloric acid 0.05 parts Water (drying condition; 130 ° C., 30 minutes) to the recording material of Examples and Comparative Examples, the following 4
種のインクを用いて、ピエゾ振動子によってインクを吐出させるオンデマンド型インクジェット記録ヘッド（吐出オリフィス径60μｍ、ピエゾ振動子駆動電圧70V、周波数2KHz）を有する記録装置を使用してインクジェット記録を実施した。 With seeds of ink on-demand type ink jet recording head for discharging ink (ejection orifice diameter 60 [mu] m, a piezoelectric transducer drive voltage 70 V, frequency 2 KHz) using a recording apparatus having been carried out inkjet recording by a piezoelectric transducer .
黄インク（組成） CIダイレクトイエロー86 ２部 ジエチレングリコール 20部 ポリエチレングリコール＃200 10部 水 70部 赤インク（組成） CIアシッドレッド35 ２部 ジエチレングリコール 20部 ポリエチレングリコール＃200 10部 水 70部 青インク（組成） CIダイレクトブルー86 ２部 ジエチレングリコール 20部 ポリエチレングリコール＃200 10部 水 70部 黒インク（組成） CIフードブラック２ ２部 ジエチレングリコール 20部 ポリエチレングリコール＃200 10部 水 70部 実施例および比較例の被記録材の評価結果を第１表に示した。 Yellow ink (composition) CI Direct Yellow 86 2 parts Diethylene glycol 20 parts Polyethylene glycol # 200 10 parts Water 70 parts Red ink (composition) CI Acid Red 35 2 parts Diethylene glycol 20 parts Polyethylene glycol # 200 10 parts Water 70 parts Blue ink (composition ) CI direct Blue 86 2 parts diethylene glycol 20 parts polyethylene glycol # 200 10 parts water 70 parts black ink (composition) CI Food black 2 2 parts diethylene glycol 20 parts the recording of polyethylene glycol # 200 10 parts 70 parts examples and Comparative examples water the evaluation results of wood shown in table 1.
第１表における各評価項目の測定は下記の方法に従った。 Measurements of each evaluation item in Table 1 in accordance with the following methods.
（１） インク定着時間は、記録実施後の被記録材を、 The (1) ink fixing time, the recording material after recording implementation,
室温下（20℃65％RH）に放置し、記録画像に指触したときに、インクが乾燥して指に付着しなくなる時間を測定した。 And left at room temperature (20 ℃ 65% RH), when Yubisawa the recorded image was measured the time for the ink to dry that it does not adhere to the finger.
（２） ドット濃度は、JIS K7505を印字マイクロドットに応用してサクラマイクロデンシドメーターPDM−５ (2) Dot density, cherry micro Den Sid meter PDM-5 by applying JIS K7505 to print microdots
（小西六写真工業（株）製）を用いて黒ドットにつき測定した。 It was measured for black dots by using the (Konishiroku Photo Industry Co., Ltd.).
（３） OHP適性は、光学機器の代表例として測定したもので、記録画像をOHPによりスクリーンに投影し、目視により観察して判定したもので、非記録部が明るく、 (3) OHP suitability, which was measured as a representative example of an optical instrument, the recorded image was projected on a screen by OHP, which was determined by visually observed, bright non-recording portion,
記録画像のOD（オプチカルデンシティ）が高く、コントラストの高い鮮明で見やすい投影画像の得られるものを〇、非記録部がやや暗く、記録画像のODがやや低く、ピッチ巾0.5mm、太さ0.25mmの線が明瞭に判別できないものを△、非記録部がかなり暗く、記録画像のODがかなり低く、ピッチ巾1mm、太さ0.3mmの線が明瞭に判別できないものあるいは非記録部と記録画像の見分けがつかないものを×とした。 High recorded image OD (Opti Cal Density) is 〇 those obtained with legible projected image with high contrast sharp, non-recording portion is slightly darker, OD of the recorded image is slightly low, the pitch width 0.5 mm, thickness 0.25mm what lines can not be clearly recognized △, the non-recording portion is quite dark, OD of the recorded image is quite low, the pitch width 1 mm, the thickness 0.3mm lines of clearly intended not to determine or non-recording portion and the recording image to tell is was × those that do not stick.
（４） 直線透光率は、323型日立自記分光光度計（日立製作所（株）製）を使用し、サンプルから受光側のマドまでの距離を約9cmに保ち、分光透過率を測定し、前記（１）式により求めた。 (4) straight light transmittance is used 323 Type Hitachi self-recording spectrophotometer (Hitachi Co., Ltd.), the distance to the window receiving side from a sample kept at about 9cm, measure the spectral transmittance, wherein (1) it was determined by formula.
（５） 単位面積あたりのインク受容容量は、各サンプルに20℃65％RHの条件下で、上記のインクジェット記録方法により、インクを直径85μｍの微小液滴の状態で、 (5) The ink-receiving capacity per unit area, under the conditions of 20 ° C. 65% RH to each sample, the above-described ink jet recording method, ink in the form of fine droplets of a diameter of 85 .mu.m,
1cm 2あたり620個、すなわち0.2μ/cm 2の密度で付着させ、20分後に、該付着部分にインクジェット記録用紙（三菱製紙製Ｌ紙）を1Kg/cm 2の圧力で押し当てて測定した。 620 per 1 cm 2, i.e. deposited at a density of 0.2.mu. / cm 2, after 20 minutes, was measured against the said adhesion portion ink jet recording paper (the Mitsubishi Paper Mills Ltd. L paper) at a pressure of 1Kg / cm 2.
押き当てたインクジェット記録用紙に未定着のインクが付着しないもの、すなわち、0.2μ/cm 2以上の密度でインクを受容しうるものを〇、そうでないものを×とした。 Which ink unfixed ink jet recording paper batten press does not adhere, i.e., those capable of accepting ink at 0.2.mu. / cm 2 or more densities 〇 was as × not.
（６） 搬送性は、35℃85％RHの条件下で、被記録材をプリンターに装着した際に、インク受容層表面のベタツキのため、プリンターの送りローラーで搬送できず、記録できないものを×、そうでないものを〇とした。 (6) transportability under conditions of RH 35 ° C. 85%, when wearing the recording material in a printer, for stickiness of the ink receiving layer surface can not be conveyed by the feed rollers of the printer, what can not be recorded ×, it was 〇 those that are not so.
（７） 画像鮮明性は、インクジェット記録画像を目視で観察した際、インク受容容量が不十分のため、同一箇所あるいは隣接して付着したインク滴が混色する、流れ出す、あるいはインクの乾燥が遅れるためにムラが生じる等により、画像が乱れ鮮明性に欠けるものを×、インクの発色性に優れ且つ画像の乱れのないものを〇とした。 (7) image clearness is when observed inkjet recorded image visually, since the ink receiving capacity is not sufficient to color mixture ink droplets adhering same position or adjacent to flow out, or ink drying is delayed for in the like unevenness, image × those lacking in clearness disturbed, was the 〇 having no disturbance of the chromogenic excellent and an image of the ink.
フロントページの続き (56)参考文献 特開 昭59−42992（ＪＰ，Ａ) 特開 昭59−174381（ＪＰ，Ａ) 特開 昭57−191084（ＪＰ，Ａ) 特開 昭57−173194（ＪＰ，Ａ) Front page of the continuation (56) Reference Patent Sho 59-42992 (JP, A) JP Akira 59-174381 (JP, A) JP Akira 57-191084 (JP, A) JP Akira 57-173194 (JP , A)
【請求項１】支持体としての透光性基材と、該基材上に設けられた透光性インク受容層を有する透光性被記録材において、該インク受容層が、架橋した水溶性ポリマーを主体として形成され、且つ上記インク受容層の単位面積あたりのインク受容容量が、0.2μ/cm 2以上であることを特徴とするインクジェット用透光性被記録材。 1. A and the transparent base material as a support, in the translucent recording material having a light-ink-receiving layer provided on the substrate, the ink-receiving layer is cross-linked water-soluble formed a polymer mainly, and the ink ink-receiving capacity per unit area of the receiving layer, ink jet translucent recording material, characterized in that at 0.2.mu. / cm 2 or more.
JP4130385A 1985-03-04 1985-03-04 Inkjet translucent recording material Expired - Lifetime JPH0669754B2 (en)
JP4130385A JPH0669754B2 (en) 1985-03-04 1985-03-04 Inkjet translucent recording material
US06833560 US4701837A (en) 1985-03-04 1986-02-27 Light-transmissive recording medium having a crosslinked-polymer ink receiving layer
JPS61199980A true JPS61199980A (en) 1986-09-04
JPH0669754B2 true JPH0669754B2 (en) 1994-09-07
ID=12604711
JP4130385A Expired - Lifetime JPH0669754B2 (en) 1985-03-04 1985-03-04 Inkjet translucent recording material
US (1) US4701837A (en)
JP (1) JPH0669754B2 (en)
JPS62138280A (en) * 1985-12-11 1987-06-22 Canon Inc Material to be recorded
DE3789765D1 (en) * 1986-12-24 1994-06-09 Canon Kk Ink-jet printing process.
JP2604367B2 (en) * 1987-01-16 1997-04-30 株式会社クラレ Inkujietsuto recording sheet having excellent water resistance
JPH0757553B2 (en) * 1987-01-26 1995-06-21 株式会社クラレ Inkujietsuto recording sheet with excellent water resistance - door
JP2604189B2 (en) * 1988-01-27 1997-04-30 キヤノン株式会社 The recording material
JPH0588678B2 (en) * 1988-07-21 1993-12-24 Somar Corp
DE68928514D1 (en) * 1988-08-13 1998-02-05 Dainippon Printing Co Ltd Heat-sensitive storage medium
CA2057117A1 (en) * 1990-12-17 1992-06-18 Raymond Graham Davey Polymeric sheet
JP2594205B2 (en) * 1992-07-24 1997-03-26 日本製紙株式会社 Ink-jet recording matte film
EP0956203B1 (en) 1997-01-28 2002-09-18 Imperial Chemical Industries Plc Improvements in or relating to inkable sheets
US6458449B1 (en) 1999-09-15 2002-10-01 Hazen Paper Company Inkjet printable holographic paper
JP5216571B2 (en) * 2008-12-24 2013-06-19 北越紀州製紙株式会社 Jet recording glossy paper
US4701837A (en) 1987-10-20 grant
JPS61199980A (en) 1986-09-04 application